(57)【特許請求の範囲】
【請求項１】
少なくともプロピレングリコールモノメチルエーテルアセテート（ＰＧＭＥＡ）および／またはプロピレングリコールモノメチルエーテル（ＰＧＭＥ）を溶媒として含み、且つ、酸によりアルカリ可溶となるフォトレジスト用樹脂を含む重合溶液を貧溶媒中へ添加沈殿させ、生成した沈殿をろ過後、有機溶媒に溶解し、貧溶媒を留去後、溶液の固形分濃度が３〜２０重量％である状態で、４０〜７０℃において、４時間以上加熱熟成後、細孔径１μｍ以下のろ材によりろ過するフォトレジスト用樹脂溶液の製造方法であって、
酸によりアルカリ可溶となるフォトレジスト用樹脂が重合単位として、少なくとも下記
式（４ａ）又は（４ｂ）で表されるモノマーに対応する重合単位、及び下記式（２）を含むことを特徴とするフォトレジスト用樹脂溶液の製造方法。
【化１】
0004976229.tif 000025
（式中、環Ｚ1は置換基を有していてもよい炭素数６〜２０の脂環式炭化水素環を示す。Ｒaは水素原子、ハロゲン原子、又はハロゲン原子を有していてもよい炭素数１〜６のアルキル基を示し、Ｒ4〜Ｒ6は、同一又は異なって、置換基を有していてもよい炭素数１〜６のアルキル基を示す。）
【化２】
0004976229.tif 000026
（式中、Ｒは前記に示した基であり、Ｒ2はラクトン骨格を含む炭素数４〜２０の基を示す。）
【請求項２】
酸によりアルカリ可溶となるフォトレジスト用樹脂が重合単位として、さらに、下記
式（３）、
【化３】
0004976229.tif 000027
（式中、Ｒは前記に示した基であり、Ｒ3は極性基を有する脂環式骨格を含む炭素数４〜２０の基を示す。）
を含むことを特徴とする請求項１記載のフォトレジスト用樹脂溶液の製造方法。
【請求項３】
少なくともプロピレングリコールモノメチルエーテルアセテート（ＰＧＭＥＡ）および／またはプロピレングリコールモノメチルエーテル（ＰＧＭＥ）を溶媒として含み、且つ、酸によりアルカリ可溶となるフォトレジスト用樹脂を含む重合溶液を貧溶媒中へ添加沈殿させ、生成した沈殿をろ過後、有機溶媒に溶解し、貧溶媒を留去後、溶液の固形分濃度が３〜２０重量％である状態で、４０〜７０℃において、４時間以上加熱熟成後、細孔径１μｍ以下のろ材によりろ過されたフォトレジスト用樹脂溶液であって、
酸によりアルカリ可溶となるフォトレジスト用樹脂が重合単位として、少なくとも下記
式（４ａ）又は（４ｂ）で表されるモノマーに対応する重合単位、及び下記式（２）を含むことを特徴とするフォトレジスト用樹脂溶液。
【化４】
0004976229.tif 000028
（式中、環Ｚ1は置換基を有していてもよい炭素数６〜２０の脂環式炭化水素環を示す。Ｒaは水素原子、ハロゲン原子、又はハロゲン原子を有していてもよい炭素数１〜６のアルキル基を示し、Ｒ4〜Ｒ6は、同一又は異なって、置換基を有していてもよい炭素数１〜６のアルキル基を示す。）
【化５】
0004976229.tif 000029
（式中、Ｒは前記に示した基であり、Ｒ2はラクトン骨格を含む炭素数４〜２０の基を示す。）
【請求項４】
請求項３記載のフォトレジスト用樹脂溶液に、更に光酸発生剤を含むフォトレジスト用組成物。
【請求項５】
請求項４記載のフォトレジスト用組成物を基板に塗布し、露光後、アルカリ溶解を少なくとも含む工程によるパターン形成方法。
【発明の詳細な説明】
【技術分野】
【０００１】
本発明は、フォトレジスト用樹脂溶液の製造方法、フォトレジスト組成物およびパターン形成方法に関するものである。
【背景技術】
【０００２】
半導体の製造において、パターン形成のためのリソグラフ技術は飛躍的な革新により、近年その線幅が極微細化されている。リソグラフのための露光は当初、i線、ｇ線が使用され、その線幅も広いものであった。従って、製造される半導体の容量も低かった。しかし、近年の技術開発により、ＫｒＦエキシマレーザの使用が可能となり、その線幅も飛躍的に微細なものとなった。その後も、更に短波長であるＡｒＦエキシマレーザの適用を目指して開発が進み、極近年においてその実用化がなされた。ＫｒＦエキシマレーザでの露光では、従来の樹脂であるノボラック系又はスチレン系樹脂が使用されていたが、ＡｒＦエキシマレーザの波長は１９３ｎｍと更に短波長となり、ノボラック系やスチレン系樹脂のように芳香族を含むものは、その波長を吸収するために、樹脂の構造は芳香族を含まない、つまり脂環族のものに置き換えられた。フォトレジスト用の樹脂としては、酸により脱離してアルカリ可溶となる性質や、基板への均一密着性などが求められ、そのために、脂環族樹脂へ様々な極性基が導入されている。その複雑な構造のためかフォトレジスト用に使用される有機溶媒に溶解しにくい性質がみられる。
【０００３】
フォトレジスト溶液は半導体に使用される前に、微細なろ過が必要であり、ろ過性能が悪い場合が多く、その対策として、特許文献１や特許文献２のような提案がなされている。しかし、ＡｒＦエキシマレーザによるリソグラフも、更に進化を遂げて、現在液浸中での露光により更にパターンの微細化が進められている。それによりフォトレジスト用樹脂のろ過性能も更なる向上が求められている。
【特許文献１】特開２００１−１８３８３７号公報
【特許文献２】特開２０００−２３１２００号公報
【発明の開示】
【発明が解決しようとする課題】
【０００４】
本発明は、均一なパターン形成を可能とするろ過性の良好なフォトレジスト組成物を提供することを目的とし、長期的に安定なフォトレジスト用樹脂溶液、つまり長期間保管してもろ過性能が低下しないフォトレジスト用樹脂溶液を提供する事にある。
【課題を解決するための手段】
【０００５】
本発明者らは前記課題を解決するために鋭意研究を重ねた結果、合成された樹脂溶液を特殊な条件化での処理により、飛躍的にろ過性が改善されることを見出し、本発明を完成するに至った。
【０００６】
つまり、本発明は、
少なくともプロピレングリコールモノメチルエーテルアセテート（ＰＧＭＥＡ）および／またはプロピレングリコールモノメチルエーテル（ＰＧＭＥ）を溶媒として含み、且つ、酸によりアルカリ可溶となるフォトレジスト用樹脂を含む重合溶液を貧溶媒中へ添加沈殿させ、生成した沈殿をろ過後、有機溶媒に溶解し、貧溶媒を留去後、溶液の固形分濃度が３〜２０重量％である状態で、４０〜７０℃において、４時間以上加熱熟成後、細孔径１μｍ以下のろ材によりろ過するフォトレジスト用樹脂溶液の製造方法であって、
酸によりアルカリ可溶となるフォトレジスト用樹脂が重合単位として、少なくとも下記
式（４ａ）又は（４ｂ）で表されるモノマーに対応する重合単位、及び下記式（２）を含むことを特徴とするフォトレジスト用樹脂溶液の製造方法、を提供する。
【化６】
0004976229.tif 000002
（式中、環Ｚ1は置換基を有していてもよい炭素数６〜２０の脂環式炭化水素環を示す。Ｒaは水素原子、ハロゲン原子、又はハロゲン原子を有していてもよい炭素数１〜６のアルキル基を示し、Ｒ4〜Ｒ6は、同一又は異なって、置換基を有していてもよい炭素数１〜６のアルキル基を示す。）
【化７】
0004976229.tif 000003
（式中、Ｒは前記に示した基であり、Ｒ2はラクトン骨格を含む炭素数４〜２０の基を示す。）
【００１０】
本発明はまた、酸によりアルカリ可溶となるフォトレジスト用樹脂が重合単位として、少なくとも下記式（３）
【００１１】
【化８】
0004976229.tif 000004
（式中、Ｒは前記に示した基であり、Ｒ3は極性基を有する脂環式骨格を含む炭素数４〜２０の基を示す。）
を含むことを特徴とする前記記載のフォトレジスト用樹脂溶液の製造方法を提供する。
【００１３】
本発明は更に、
少なくともプロピレングリコールモノメチルエーテルアセテート（ＰＧＭＥＡ）および／またはプロピレングリコールモノメチルエーテル（ＰＧＭＥ）を溶媒として含み、且つ、酸によりアルカリ可溶となるフォトレジスト用樹脂を含む重合溶液を貧溶媒中へ添加沈殿させ、生成した沈殿をろ過後、有機溶媒に溶解し、貧溶媒を留去後、溶液の固形分濃度が３〜２０重量％である状態で、４０〜７０℃において、４時間以上加熱熟成後、細孔径１μｍ以下のろ材によりろ過されたフォトレジスト用樹脂溶液であって、
酸によりアルカリ可溶となるフォトレジスト用樹脂が重合単位として、少なくとも下記
式（４ａ）又は（４ｂ）で表されるモノマーに対応する重合単位、及び下記式（２）を含むことを特徴とするフォトレジスト用樹脂溶液を提供する。
【化９】
0004976229.tif 000005
（式中、環Ｚ1は置換基を有していてもよい炭素数６〜２０の脂環式炭化水素環を示す。Ｒaは水素原子、ハロゲン原子、又はハロゲン原子を有していてもよい炭素数１〜６のアルキル基を示し、Ｒ4〜Ｒ6は、同一又は異なって、置換基を有していてもよい炭素数１〜６のアルキル基を示す。）
【化１０】
0004976229.tif 000006
（式中、Ｒは前記に示した基であり、Ｒ2はラクトン骨格を含む炭素数４〜２０の基を示す。）
【００１４】
本発明は更にまた、前記記載のフォトレジスト用樹脂溶液に、更に光酸発生剤を含むフォトレジスト用組成物を提供する。
【００１５】
また本発明は、前記記載のフォトレジスト用組成物を基板に塗布し、露光後、アルカリ溶解を少なくとも含む工程によるパターン形成方法を提供する。
なお、本明細書では、上記発明のほか、
酸によりアルカリ可溶となるフォトレジスト用樹脂を含む溶液を３０〜９０℃において、３０分以上加熱熟成後、細孔径１μｍ以下のろ材によりろ過することを特徴とするフォトレジスト用樹脂溶液の製造方法、についても説明する。
また、本明細書では、
前記酸によりアルカリ可溶となるフォトレジスト用樹脂が重合単位として、
少なくとも下記式（１）
【化１１】
0004976229.tif 000007
（式中、Ｒは水素原子、フッ素原子又はフッ素原子で置換されていてもよい炭素数１〜４のアルキル基を示し、Ｒ1は酸により脱離可能な保護基を示す。）
を含むことを特徴とする前記記載のフォトレジスト用樹脂溶液の製造方法、についても説明する。
また、本明細書では、更に、
酸によりアルカリ可溶となるフォトレジスト用樹脂を含む溶液を３０〜９０℃において、３０分以上静置熟成後、細孔径１μｍ以下のろ材によりろ過されたフォトレジスト用樹脂溶液、についても説明する。
【発明の効果】
【００１６】
本発明により、ろ過性能の良好なフォトレジスト用樹脂溶液を提供する事で、良好なフォトレジスト組成物を提供する事が可能となり、更に、半導体製造工程でのろ過によるトラブルが激減する事を可能とした。
【発明を実施するための最良の形態】
【００１７】
本発明のフォトレジスト用樹脂はポジ型フォトレジストに使用されることが多く、樹脂の重合単位として、例えば、酸の作用によりアルカリ可溶となる基を有する。なお、便宜上、本書においてアクリルとメタクリルを総称して（メタ）アクリルと記載することがある。
【００１８】
酸によりアルカリ可溶となる基が、アルカリ可溶性を示す酸性基、たとえば、フェノールやカルボン酸を保護していることが多い。
【００１９】
酸によりアルカリ可溶となる樹脂を構成する重合単位として、前記式（１）は酸によりアルカリ可溶となる基を有する重合単位を示すものであるが、この式（１）で示される重合単位に相当するモノマーは以下のようなものが挙げられる。
【００２０】
【化４】
0004976229.tif 000008
上記式中、環Ｚ1は置換基を有していてもよい炭素数６〜２０の脂環式炭化水素環を示す。Ｒaは水素原子、ハロゲン原子、又はハロゲン原子を有していてもよい炭素数１〜６のアルキル基を示し、Ｒ４〜Ｒ６は、同一又は異なって、置換基を有していてもよい炭素数１〜６のアルキル基を示す。Ｒ７は環Ｚ1に結合している置換基であって、同一又は異なって、オキソ基、アルキル基、保護基で保護されていてもよいヒドロキシル基、保護基で保護されていてもよいヒドロキシアルキル基、又は保護基で保護されていてもよいカルボキシル基を示す。但し、ｐ個のＲ７のうち少なくとも１つは、−ＣＯＯＲc基を示す。前記Ｒcは置換基を有していてもよい第３級炭化水素基、テトラヒドロフラニル基、テトラヒドロピラニル基、又はオキセパニル基を示す。ｐは１〜３の整数を示す。Ｒ８、Ｒ９は、同一又は異なって、水素原子又は置換基を有していてもよい炭素数１〜６のアルキル基を示す。Ｒ１０は水素原子又は有機基を示す。Ｒ８、Ｒ９、Ｒ１０のうち少なくとも２つが互いに結合して隣接する原子とともに環を形成していてもよい。  
【００２１】
式（４a）〜（４c）中、環Ｚ1における炭素数６〜２０の脂環式炭化水素環は単環であっても、縮合環や橋かけ環等の多環であってもよい。代表的な脂環式炭化水素環として、例えば、シクロヘキサン環、シクロオクタン環、シクロデカン環、アダマンタン環、ノルボルナン環、ノルボルネン環、ボルナン環、イソボルナン環、パーヒドロインデン環、デカリン環、パーヒドロフルオレン環（トリシクロ［７．４．０．０3,8］トリデカン環）、パーヒドロアントラセン環、トリシクロ［５．２．１．０2,6］デカン環、トリシクロ［４．２．２．１2,5］ウンデカン環、テトラシクロ［４．４．０．１2,5．１7,10］ドデカン環などが挙げられる。脂環式炭化水素環には、メチル基等のアルキル基（例えば、Ｃ1-4アルキル基など）、塩素原子等のハロゲン原子、保護基で保護されていてもよいヒドロキシル基、オキソ基、保護基で保護されていてもよいカルボキシル基などの置換基を有していてもよい。環Ｚ1は例えばアダマンタン環等の多環の脂環式炭化水素環（橋かけ環式炭化水素環）であるのが好ましい。  
【００２２】
式（４a）、（４b）、（４d）中のＲ４〜Ｒ６、Ｒ８、Ｒ９における置換基を有していてもよい炭素数１〜６のアルキル基としては、例えば、メチル、エチル、プロピル、イソプロピル、ブチル、イソブチル、ｓ−ブチル、ｔ−ブチル、ヘキシル基などの直鎖状又は分岐鎖状の炭素１〜６のアルキル基；トリフルオロメチル基等の炭素１〜６のハロアルキル基などが挙げられる。式（４c）中、Ｒ７におけるアルキル基としては、例えば、メチル、エチル、プロピル、イソプロピル、ブチル、イソブチル、ｓ−ブチル、ｔ−ブチル、ヘキシル、オクチル、デシル、ドデシル基などの直鎖状又は分岐鎖状の炭素１〜２０程度のアルキル基が挙げられる。Ｒ７における保護基で保護されていてもよいヒドロキシル基としては、例えば、ヒドロキシル基、置換オキシ基（例えば、メトキシ、エトキシ、プロポキシ基等のＣ1-4アルコキシ基など）などが挙げられる。保護基で保護されていてもよいヒドロキシアルキル基としては、前記保護基で保護されていてもよいヒドロキシル基が炭素数１〜６のアルキレン基を介して結合している基などが挙げられる。保護基で保護されていてもよいカルボキシル基としては、−ＣＯＯＲd基などが挙げられる。前記Ｒdは水素原子又はアルキル基を示し、アルキル基としては、メチル、エチル、プロピル、イソプロピル、ブチル、イソブチル、ｓ−ブチル、ｔ−ブチル、ヘキシル基などの直鎖状又は分岐鎖状の炭素数１〜６のアルキル基などが挙げられる。Ｒ７において、−ＣＯＯＲc基のＲcにおける第３級炭化水素基としては、例えば、ｔ−ブチル、ｔ−アミル、２−メチル−２−アダマンチル、（１−メチル−１−アダマンチル）エチル基などが挙げられる。テトラヒドロフラニル基には２−テトラヒドロフラニル基が、テトラヒドロピラニル基には２−テトラヒドロピラニル基が、オキセパニル基には２−オキセパニル基が含まれる。  
【００２３】
Ｒ１０における有機基としては、炭化水素基及び／又は複素環式基を含有する基が挙げられる。炭化水素基には脂肪族炭化水素基、脂環式炭化水素基、芳香族炭化水素基及びこれらが２以上結合した基が含まれる。脂肪族炭化水素基としては、例えば、メチル、エチル、プロピル、イソプロピル、ブチル、イソブチル、ｓ−ブチル、ｔ−ブチル、ヘキシル、オクチル基等の直鎖状または分岐鎖状のアルキル基（Ｃ1-8アルキル基等）；アリル基等の直鎖状または分岐鎖状のアルケニル基（Ｃ2-8アルケニル基等）；プロピニル基等の直鎖状または分岐鎖状のアルキニル基（Ｃ2-8アルキニル基等）などが挙げられる。脂環式炭化水素基としては、例えば、シクロプロピル、シクロペンチル、シクロヘキシル基等のシクロアルキル基（３〜８員シクロアルキル基等）；シクロペンテニル、シクロヘキセニル基等のシクロアルケニル基（３〜８員シクロアルケニル基等）；アダマンチル、ノルボルニル基等の橋架け炭素環式基（Ｃ4-20橋架け炭素環式基等）などが挙げられる。芳香族炭化水素基としては、例えば、フェニル、ナフチル基等のＣ6-14芳香族炭化水素基などが挙げられる。脂肪族炭化水素基と芳香族炭化水素基とが結合した基としては、ベンジル、２−フェニルエチル基などが挙げられる。これらの炭化水素基は、アルキル基（Ｃ1-4アルキル基等）、ハロアルキル基（Ｃ1-4ハロアルキル基等）、ハロゲン原子、保護基で保護されていてもよいヒドロキシル基、保護基で保護されていてもよいヒドロキシメチル基、保護基で保護されていてもよいカルボキシル基、オキソ基などの置換基を有していてもよい。保護基としては有機合成の分野で慣用の保護基を使用できる。  
【００２４】
前記複素環式基としては、酸素原子、硫黄原子及び窒素原子から選択された少なくとも１種のヘテロ原子を含む複素環式基が挙げられる。  
【００２５】
好ましい有機基として、Ｃ1-8アルキル基、環式骨格を含む有機基等が挙げられる。前記環式骨格を構成する「環」には、単環又は多環の非芳香族性又は芳香族性の炭素環又は複素環が含まれる。なかでも、単環又は多環の非芳香族性炭素環、ラクトン環（非芳香族性炭素環が縮合していてもよい）が特に好ましい。単環の非芳香族性炭素環として、例えば、シクロペンタン環、シクロヘキサン環などの３〜１５員程度のシクロアルカン環などが挙げられる。  
【００２６】
多環の非芳香族性炭素環（橋架け炭素環）として、例えば、アダマンタン環；ノルボルナン環、ノルボルネン環、ボルナン環、イソボルナン環、トリシクロ［５．２．１．０2,6］デカン環、テトラシクロ［４．４．０．１2,5．１7,10］ドデカン環等のノルボルナン環又はノルボルネン環を含む環；パーヒドロインデン環、デカリン環（パーヒドロナフタレン環）、パーヒドロフルオレン環（トリシクロ［７．４．０．０3,8］トリデカン環）、パーヒドロアントラセン環などの多環の芳香族縮合環が水素添加された環（好ましくは完全水素添加された環）；トリシクロ［４．２．２．１2,5］ウンデカン環などの２環系、３環系、４環系などの橋架け炭素環（例えば、炭素数６〜２０程度の橋架け炭素環）などが挙げられる。前記ラクトン環として、例えば、γ−ブチロラクトン環、４−オキサトリシクロ［４．３．１．１3,8］ウンデカン−５−オン環、４−オキサトリシクロ［４．２．１．０3,7］ノナン−５−オン環、４−オキサトリシクロ［５．２．１．０2,6］デカン−５−オン環などが挙げられる。  
【００２７】
前記環式骨格を構成する環は、メチル基等のアルキル基（例えば、Ｃ1-4アルキル基など）、トリフルオロメチル基などのハロアルキル基（例えば、Ｃ1-4ハロアルキル基など）、塩素原子やフッ素原子等のハロゲン原子、保護基で保護されていてもよいヒドロキシル基、保護基で保護されていてもよいヒドロキシアルキル基、保護基で保護されていてもよいメルカプト基、保護基で保護されていてもよいカルボキシル基、保護基で保護されていてもよいアミノ基、保護基で保護されていてもよいスルホン酸基などの置換基を有していてもよい。保護基としては有機合成の分野で慣用の保護基を使用できる。  
【００２８】
前記環式骨格を構成する環は、式（４d）中に示される酸素原子（Ｒ１０の隣接位の酸素原子）と直接結合していてもよく、連結基を介して結合していてもよい。連結基としては、メチレン、メチルメチレン、ジメチルメチレン、エチレン、プロピレン、トリメチレン基などの直鎖状又は分岐鎖状のアルキレン基；カルボニル基；酸素原子（エーテル結合；−Ｏ−）；オキシカルボニル基（エステル結合；−ＣＯＯ−）；アミノカルボニル基（アミド結合；−ＣＯＮＨ−）；及びこれらが複数個結合した基などが挙げられる。  
【００２９】
Ｒ８、Ｒ９、Ｒ１０のうち少なくとも２つは、互いに結合して隣接する原子とともに環を形成していてもよい。該環としては、例えば、シクロプロパン環、シクロペンタン環、シクロヘキサン環などのシクロアルカン環；テトラヒドロフラン環、テトラヒドロピラン環、オキセパン環などの含酸素環；橋架け環などが挙げられる。  
【００３０】
式（４a）〜（４d）で表される化合物には、それぞれ立体異性体が存在しうるが、それらは単独で又は２種以上の混合物として使用できる。  
【００３１】
式（４a）で表される化合物の代表的な例として下記化合物が挙げられるが、これらに限定されるものではない。２−（メタ）アクリロイルオキシ−２−メチルアダマンタン、１−ヒドロキシ−２−（メタ）アクリロイルオキシ−２−メチルアダマンタン、５−ヒドロキシ−２−（メタ）アクリロイルオキシ−２−メチルアダマンタン、２−（メタ）アクリロイルオキシ−２−エチルアダマンタン。  
【００３２】
式（４b）で表される化合物の代表的な例として下記化合物が挙げられるが、これらに限定されるものではない。１−（１−（メタ）アクリロイルオキシ−１−メチルエチル）アダマンタン、１−ヒドロキシ−３−（１−（メタ）アクリロイルオキシ−１−メチルエチル）アダマンタン、１−（１−エチル−１−（メタ）アクリロイルオキシプロピル）アダマンタン、１−（１−（メタ）アクリロイルオキシ−１−メチルプロピル）アダマンタン。  
【００３３】
式（４c）で表される化合物の代表的な例として下記化合物が挙げられるが、これらに限定されるものではない。１−ｔ−ブトキシカルボニル−３−（メタ）アクリロイルオキシアダマンタン、１−（２−テトラヒドロピラニルオキシカルボニル）−３−（メタ）アクリロイルオキシアダマンタン。  
【００３４】
式（４d）で表される化合物の代表的な例として下記化合物が挙げられるが、これらに限定されるものではない。１−アダマンチルオキシ−１−エチル（メタ）アクリレート、１−アダマンチルメチルオキシ−１−エチル（メタ）アクリレート、２−（１−アダマンチルエチル）オキシ−１−エチル（メタ）アクリレート、１−ボルニルオキシ−１−エチル（メタ）アクリレート、２−ノルボルニルオキシ−１−エチル（メタ）アクリレート、２−テトラヒドロピラニル（メタ）アクリレート、２−テトラヒドロフラニル（メタ）アクリレート。  
【００３５】
上記式（４d）で表される化合物は、例えば、対応するビニルエーテル化合物と（メタ）アクリル酸とを酸触媒を用いた慣用の方法で反応させることにより得ることができる。例えば、１−アダマンチルオキシ−１−エチル（メタ）アクリレートは、１−アダマンチル−ビニル−エーテルと（メタ）アクリル酸とを酸触媒の存在下で反応させることにより製造できる。  
【００３６】
上記他のモノマー単位に対応する重合性不飽和単量体の別の例として、親水性や水溶性を付与又は向上しうる単量体が挙げられる。このような単量体として、例えば、ヒドロキシル基含有単量体（ヒドロキシル基が保護されている化合物を含む）、メルカプト基含有単量体（メルカプト基が保護されている化合物を含む）、カルボキシル基含有単量体（カルボキシル基が保護されている化合物を含む）、アミノ基含有単量体（アミノ基が保護されている化合物を含む）、スルホン酸基含有単量体（スルホン酸基が保護されている化合物を含む）、ラクトン骨格含有単量体、環状ケトン骨格含有単量体、酸無水物基含有単量体、イミド基含有単量体などの単量体などの極性基含有単量体が挙げられる。
【００３７】
酸によりアルカリ可溶となる樹脂を構成する重合単位として、前記式（２）はラクトン骨格を含む重合単位を示すものであるが、この式（２）で示される重合単位に相当するモノマーは以下のようなものが挙げられる。式（５a）〜（５ｃ）で表される化合物には、それぞれ立体異性体が存在しうるが、それらは単独で又は２種以上の混合物として使用できる。
【００３８】
【化５】
0004976229.tif 000009
上記式中、Ｒａは前記に同じ。Ｒ11〜Ｒ13は、同一又は異なって、水素原子、アルキル基、保護基で保護されていてもよいヒドロキシル基、保護基で保護されていてもよいヒドロキシアルキル基、又は保護基で保護されていてもよいカルボキシル基を示し、Ｖ1〜Ｖ3は、同一又は異なって、−ＣＨ2−、−ＣＯ−又は−ＣＯＯ−を示す。但し、（ｉ）Ｖ1〜Ｖ3のうち少なくとも１つは−ＣＯ−若しくは−ＣＯＯ−であるか、又は（ii）Ｒ11〜Ｒ13のうち少なくとも１つは、保護基で保護されていてもよいヒドロキシル基、保護基で保護されていてもよいヒドロキシアルキル基、又は保護基で保護されていてもよいカルボキシル基である。Ｘ１は炭素原子、酸素原子又は硫黄原子を示し、炭素原子のときにのみ置換基Ｒ17、Ｒ18が存在する。Ｒ14〜Ｒ18は、同一又は異なって、水素原子、アルキル基、保護基で保護されていてもよいヒドロキシル基、保護基で保護されていてもよいヒドロキシアルキル基、保護基で保護されていてもよいカルボキシル基、シアノ基、フッ素原子、塩素原子などのハロゲン原子、フッ素原子により置換されている炭素数１〜６のアルキル基を示す。ｑは１又は２を示し、ｒは０又は１を示す。
【００３９】
式（５a）で表される化合物の代表的な例として下記化合物が挙げられるが、これらに限定されるものではない。１−（メタ）アクリロイルオキシ−４−オキサトリシクロ［４．３．１．１3,8］ウンデカン−５−オン、１−（メタ）アクリロイルオキシ−４，７−ジオキサトリシクロ［４．４．１．１3,9］ドデカン−５，８−ジオン、１−（メタ）アクリロイルオキシ−４，８−ジオキサトリシクロ［４．４．１．１3,9］ドデカン−５，７−ジオン、１−（メタ）アクリロイルオキシ−５，７−ジオキサトリシクロ［４．４．１．１3,9］ドデカン−４，８−ジオン、１−（メタ）アクリロイルオキシ−３−ヒドロキシアダマンタン、１−（メタ）アクリロイルオキシ−３，５−ジヒドロキシアダマンタン、１−（メタ）アクリロイルオキシ−３，５，７−トリヒドロキシアダマンタン、１−（メタ）アクリロイルオキシ−３−ヒドロキシ−５，７−ジメチルアダマンタン、１−（メタ）アクリロイルオキシ−３−カルボキシアダマンタン。
【００４０】
式（５b）で表される化合物の代表的な例として下記化合物が挙げられるが、これらに限定されるものではない。例えば、Ｘ１が炭素原子の時には、５−（メタ）アクリロイルオキシ−３−オキサトリシクロ［４．２．１．０4,8］ノナン−２−オン、５−（メタ）アクリロイルオキシ−５−メチル−３−オキサトリシクロ［４．２．１．０4,8］ノナン−２−オン、５−（メタ）アクリロイルオキシ−１−メチル−３−オキサトリシクロ［４．２．１．０4,8］ノナン−２−オン、５−（メタ）アクリロイルオキシ−９−メチル−３−オキサトリシクロ［４．２．１．０4,8］ノナン−２−オン、５−（メタ）アクリロイルオキシ−９−カルボキシ−３−オキサトリシクロ［４．２．１．０4,8］ノナン−２−オン、５−（メタ）アクリロイルオキシ−９−メトキシカルボニル−３−オキサトリシクロ［４．２．１．０4,8］ノナン−２−オン、５−（メタ）アクリロイルオキシ−９−エトキシカルボニル−３−オキサトリシクロ［４．２．１．０4,8］ノナン−２−オン、５−（メタ）アクリロイルオキシ−９−ｔ−ブトキシカルボニル−３−オキサトリシクロ［４．２．１．０4,8］ノナン−２−オンなどが挙げられる。
【００４１】
また、１−シアノ−５−（メタ）アクリロイルオキシ−３−オキサトリシクロ［４．２．１．０4,8］ノナン−２−オン、１−フルオロ−５−（メタ）アクリロイルオキシ−３−オキサトリシクロ［４．２．１．０4,8］ノナン−２−オン、１−クロロ−５−（メタ）アクリロイルオキシ−３−オキサトリシクロ［４．２．１．０4,8］ノナン−２−オン、１−クロロ−５−（メタ）アクリロイルオキシ−３−オキサトリシクロ［４．２．１．０4,8］ノナン−２−オン、１−トリフルオロメチル−５−（メタ）アクリロイルオキシ−３−オキサトリシクロ［４．２．１．０4,8］ノナン−２−オン、９−シアノ−５−（メタ）アクリロイルオキシ−３−オキサトリシクロ［４．２．１．０4,8］ノナン−２−オン、９−フルオロ−５−（メタ）アクリロイルオキシ−３−オキサトリシクロ［４．２．１．０4,8］ノナン−２−オン、９−クロロ−５−（メタ）アクリロイルオキシ−３−オキサトリシクロ［４．２．１．０4,8］ノナン−２−オン、９−クロロ−５−（メタ）アクリロイルオキシ−３−オキサトリシクロ［４．２．１．０4,8］ノナン−２−オン、９−トリフルオロメチル−５−（メタ）アクリロイルオキシ−３−オキサトリシクロ［４．２．１．０4,8］ノナン−２−オン等が挙げられる。
【００４２】
また、Ｘ１が酸素原子の時は、１−シアノ−５−（メタ）アクリロイルオキシ−３、７−ジオキサトリシクロ［４．２．１．０4,8］ノナン−２−オン、１−フルオロ−５−（メタ）アクリロイルオキシ−３、７−ジオキサトリシクロ［４．２．１．０4,8］ノナン−２−オン、１−クロロ−５−（メタ）アクリロイルオキシ−３、７−ジオキサトリシクロ［４．２．１．０4,8］ノナン−２−オン、１−クロロ−５−（メタ）アクリロイルオキシ−３、７−ジオキサトリシクロ［４．２．１．０4,8］ノナン−２−オン、１−トリフルオロメチル−５−（メタ）アクリロイルオキシ−３、７−ジオキサトリシクロ［４．２．１．０4,8］ノナン−２−オン、９−シアノ−５−（メタ）アクリロイルオキシ−３、７−ジオキサトリシクロ［４．２．１．０4,8］ノナン−２−オン、９−フルオロ−５−（メタ）アクリロイルオキシ−３、７−ジオキサトリシクロ［４．２．１．０4,8］ノナン−２−オン、９−クロロ−５−（メタ）アクリロイルオキシ−３、７−ジオキサトリシクロ［４．２．１．０4,8］ノナン−２−オン、９−クロロ−５−（メタ）アクリロイルオキシ−３、７−ジオキサトリシクロ［４．２．１．０4,8］ノナン−２−オン、９−トリフルオロメチル−５−（メタ）アクリロイルオキシ−３、７−ジオキサトリシクロ［４．２．１．０4,8］ノナン−２−オン等が挙げられる。
【００４３】
式（５c）で表される化合物の代表的な例として下記化合物が挙げられるが、これらに限定されるものではない。例えば、８−（メタ）アクリロイルオキシ−４−オキサトリシクロ［５．２．１．０2,6］デカン−５−オン、９−（メタ）アクリロイルオキシ−４−オキサトリシクロ［５．２．１．０2,6］デカン−５−オン等が挙げられる。
【００４４】
極性基含有単量体の代表的な例として、下記式（６）で表される単量体が挙げられる。        
【００４５】
【化６】
0004976229.tif 000010
上記式中、環Ｚ2は炭素数６〜２０の脂環式炭化水素環を示す。Ｒaは前記に同じ。Ｒ19は環Ｚ2に結合している置換基であって、同一又は異なって、オキソ基、アルキル基、保護基で保護されていてもよいヒドロキシル基、保護基で保護されていてもよいヒドロキシアルキル基、保護基で保護されていてもよいカルボキシル基、保護基で保護されていてもよいアミノ基、又は保護基で保護されていてもよいスルホン酸基を示す。但し、ｓ個のＲ19のうち少なくとも１つは、オキソ基、保護基で保護されていてもよいヒドロキシル基、保護基で保護されていてもよいヒドロキシアルキル基、保護基で保護されていてもよいカルボキシル基、保護基で保護されていてもよいアミノ基、又は保護基で保護されていてもよいスルホン酸基を示す。ｓは１〜３の整数を示す。
【００４６】
環Ｚ2における炭素数６〜２０の脂環式炭化水素環は単環であっても、縮合環や橋かけ環等の多環であってもよい。代表的な脂環式炭化水素環として、例えば、シクロヘキサン環、シクロオクタン環、シクロデカン環、アダマンタン環、ノルボルナン環、ノルボルネン環、ボルナン環、イソボルナン環、パーヒドロインデン環、デカリン環、パーヒドロフルオレン環（トリシクロ［７．４．０．０3,8］トリデカン環）、パーヒドロアントラセン環、トリシクロ［５．２．１．０2,6］デカン環、トリシクロ［４．２．２．１2,5］ウンデカン環、テトラシクロ［４．４．０．１2,5．１7,10］ドデカン環などが挙げられる。脂環式炭化水素環には、メチル基等のアルキル基（例えば、Ｃ1-4アルキル基など）、トリフルオロメチル基などのハロアルキル基、フッ素原子や塩素原子等のハロゲン原子、保護基で保護されていてもよいヒドロキシル基、保護基で保護されていてもよいヒドロキシアルキル基、保護基で保護されていてもよいメルカプト基、オキソ基、保護基で保護されていてもよいカルボキシル基、保護基で保護されていてもよいアミノ基、保護基で保護されていてもよいスルホン酸基などの置換基を有していてもよい。  
【００４７】
式（６）中、Ｒ19におけるアルキル基としては、メチル、エチル、プロピル、イソプロピル、ブチル、イソブチル、ｓ−ブチル、ｔ−ブチル、ヘキシル、オクチル、デシル、ドデシル基などの直鎖状又は分岐鎖状の炭素数１〜２０程度のアルキル基が挙げられる。保護基で保護されていてもよいアミノ基としては、アミノ基、置換アミノ基（例えば、メチルアミノ、エチルアミノ、プロピルアミノ基等のＣ1-4アルキルアミノ基など）などが挙げられる。保護基で保護されていてもよいスルホン酸基としては、−ＳＯ3Ｒe基などが挙げられる。前記Ｒeは水素原子又はアルキル基を示し、アルキル基としては、メチル、エチル、プロピル、イソプロピル、ブチル、イソブチル、ｓ−ブチル、ｔ−ブチル、ヘキシル基などの直鎖状又は分岐鎖状の炭素数１〜６のアルキル基などが挙げられる。Ｒ19における保護基で保護されていてもよいヒドロキシル基、保護基で保護されていてもよいヒドロキシアルキル基、保護基で保護されていてもよいメルカプト基、保護基で保護されていてもよいカルボキシル基は前記と同様である。  
【００４８】
式（６）で表される化合物の代表的な例として下記化合物が挙げられるが、これらに限定されるものではない。１−ヒドロキシ−３−（メタ）アクリロイルオキシアダマンタン、１，３−ジヒドロキシ−５−（メタ）アクリロイルオキシアダマンタン、１−カルボキシ−３−（メタ）アクリロイルオキシアダマンタン、１，３−ジカルボキシ−５−（メタ）アクリロイルオキシアダマンタン、１−カルボキシ−３−ヒドロキシ−５−（メタ）アクリロイルオキシアダマンタン、１−ｔ−ブトキシカルボニル−３−（メタ）アクリロイルオキシアダマンタン、１，３−ビス（ｔ−ブトキシカルボニル）−５−（メタ）アクリロイルオキシアダマンタン、１−ｔ−ブトキシカルボニル−３−ヒドロキシ−５−（メタ）アクリロイルオキシアダマンタン、１−（２−テトラヒドロピラニルオキシカルボニル）−３−（メタ）アクリロイルオキシアダマンタン、１，３−ビス（２−テトラヒドロピラニルオキシカルボニル）−５−（メタ）アクリロイルオキシアダマンタン、１−ヒドロキシ−３−（２−テトラヒドロピラニルオキシカルボニル）−５−（メタ）アクリロイルオキシアダマンタン、１−（メタ）アクリロイルオキシ−４−オキソアダマンタン。  
【００４９】
前記極性基含有単量体のさらに他の例として、例えば、アクリル酸、メタクリル酸、無水マレイン酸、マレイミドなどが挙げられる。
酸によりアルカリ可溶となる樹脂を構成する重合単位として、前記式（１）〜（３）以外にも必要に応じて追加することができる。具体的には、以下のようなビニル系単量体が挙げられる。メチル（メタ）アクリレート、エチル（メタ）アクリレート、２−エチルヘキシル（メタ）アクリレート、ｎ−ブチル（メタ）アクリレート、ｎ−ヘキシル（メタ）アクリレート、ラウリル（メタ）アクリレート、ステアリル（メタ）アクリレート等の置換基を有してもよい直鎖状又は分岐鎖上の炭素数１〜２０のアルキル基を有する（メタ）アクリル酸エステル化合物、シクロヘキシル（メタ）アクリレート、ノルボルニル（メタ）アクリレート、アダマンチル（メタ）アクリレート、テトラシクロドデカニル（メタ）アクリレート等の置換基を有してもよい炭素数６〜２０の脂環式炭化水素基を有する（メタ）アクリル酸エステル化合物、スチレン、α−スチレン、ｐ−メチルスチレン等の置換基を有してもよい芳香族アルケニル化合物、アクリロニトリル、メタクリロニトリル等のシアン化ビニル化合物、Ｎ，Ｎ−ジメチル（メタ）アクリルアミド、Ｎ−イソプロピル（メタ）アクリルアミド等の（メタ）アクリルアミド化合物等が挙げられる。
【００５０】
本発明の酸によりアルカリ可溶となるフォトレジスト用樹脂を構成する重合単位（モノマー単位と同意）として、前記式（１）で示される割合は特に限定されないが、ポリマーを構成する全モノマー単位に対して、一般には１〜１００モル％、好ましくは５〜８０モル％、さらに好ましくは１０〜６０モル％程度である。また、前記式（２）で示されるラクトン骨格を有する重合単位は、例えば０〜９５モル％、好ましくは１０〜９０モル％、さらに好ましくは２０〜６０モル％程度である。更に、前記式（３）で示される重合単位の割合は例えば０〜７０モル％、好ましくは５〜６０モル％、さらに好ましくは１０〜５０モル％程度である。なを、酸によりアルカリ可溶となるということは、更に詳細に説明すると、光酸発生剤などから生成した酸の作用により、必要に応じて加熱を加えることで保護基が脱離して樹脂がアルカリ現像液などに溶解する性質が発現するというものである。
【００５１】
本発明は、酸によりアルカリ可溶となるフォトレジスト用樹脂を含む溶液を３０〜９０℃において、３０分以上加熱熟成後、細孔径１μｍ以下のろ材によりろ過することにより非常に安定で均質なフォトレジスト用樹脂溶液の製造方法を見出したものであるが、加熱熟成する温度は通常は３０〜９０℃であるが、好ましくは３５〜８０℃、特に好ましくは４０〜７０℃程度である。加熱温度が３０℃より低いと熟成に要する時間が非常に長くなり経済的ではない。また、加熱温度が９０℃を超えるとフォトレジスト用樹脂が分解するために好ましくはない。
【００５２】
本発明おいて、酸によりアルカリ可溶となるフォトレジスト用樹脂を含む溶液の加熱熟成する時間は、通常は３０分以上であるが、好ましくは２時間以上、特に好ましくは４時間以上である。加熱熟成時間が３０分に満たないと長期保存安定性が悪くなる。また、加熱熟成時間の上限であるが、特に限定されないものである。長期間それなりの温度で保存後にろ過することでも、本発明の効果を実現することは可能である。
【００５３】
本発明において、ろ過に使用されるろ材の細孔径は通常１μｍ以下であるが、好ましくは０．５μｍ以下、特に好ましくは０．１μｍ以下である。細孔径が１μｍを超えると、樹脂溶液中に存在する粒子が充分に除去できなくなる。なお、ろ材については細孔径が重要であり、その材質は特に限定されるものではない。ろ材の材質として、例えば、ポリテトラフルオロエチレン（ＰＴＦＥ）、ポリエチレン、ポリプロピレン、ナイロンなどが挙げられる。
【００５４】
本発明において、加熱熟成される時の樹脂濃度は、通常は３〜４０重量％であり、好ましくは３〜３０重量％、特に好ましくは３〜２０重量％程度である。樹脂濃度が３重量％未満では、取り扱う溶液の量が多くなり経済的ではない。また、４０重量％を超えるとろ過するときにろ過抵抗が大きくなり好適なろ過が出来なくなる。
【００５５】
本発明のフォトレジスト樹脂溶液を加熱熟成する時に使用される溶媒としては、樹脂を溶解する溶媒であれば特に限定はされないが、レジスト組成物に使用される溶媒を使用することが好ましい。例えば、グリコール系溶媒、エステル系溶媒、ケトン系溶媒、これらの混合溶媒などが挙げられる。これらのなかでも、プロピレングリコールモノメチルエーテル（ＰＧＭＥ）、プロピレングリコールモノメチルエーテルアセテート（ＰＧＭＥＡ）、乳酸エチル、メチルイソブチルケトン、メチルアミルケトン、シクロヘキサノン、これらの混合液が好ましく、特に、プロピレングリコールモノメチルエーテルアセテート単独溶媒、プロピレングリコールモノメチルエーテルアセテートとプロピレングリコールモノメチルエーテルとの混合溶媒、プロピレングリコールモノメチルエーテルアセテートと乳酸エチルとの混合溶媒、プロピレングリコールモノメチルエーテルアセテートとシクロヘキサノンとの混合溶媒などの、少なくともプロピレングリコールモノメチルエーテルアセテートを含む溶媒が好適に用いられる。
【００５６】
本発明の高分子化合物を得るに際し、使用される重合方法としては、特に限定はされないが、ラジカル重合が好ましい。モノマー混合物の重合は、溶液重合、塊状重合、懸濁重合、塊状−懸濁重合、乳化重合など、アクリル系ポリマー等を製造する際に用いる慣用の方法により行うことができるが、特に、溶液重合が好適である。さらに、溶液重合のなかでも滴下重合が好ましい。滴下重合は、具体的には、例えば、（ｉ）予め有機溶媒に溶解した単量体溶液と、有機溶媒に溶解した重合開始剤溶液とをそれぞれ調製し、一定温度に保持した有機溶媒中に前記単量体溶液と重合開始剤溶液とを各々滴下する方法、（ii）単量体と重合開始剤とを有機溶媒に溶解した混合溶液を、一定温度に保持した有機溶媒中に滴下する方法、（iii）予め有機溶媒に溶解した単量体溶液と、有機溶媒に溶解した重合開始剤溶液とをそれぞれ調製し、一定温度に保持した前記単量体溶液中に重合開始剤溶液を滴下する方法などの方法により行われる。  
【００５７】
重合開始剤として、ラジカル重合を使用するのであれば、ラジカル重合開始剤としては特に限定されるものではないが、例としてアゾ系化合物、過酸化物系化合物、レドックス系化合物が挙げられ、特にジメチル２，２′−アゾビスイソブチレート、アゾビスイソブチロニトリル、２，２′−アゾビス（２−メチルブチロニトリル）、ｔ−ブチルパーオキシピバレート、ジ−ｔ−ブチルパーオキシド、イソ−ブチリルパーオキシド、ラウロイルパーオキサイド、スクシン酸パーオキシド、ジシンナミルパーオキシド、ジ−ｎ−プロピルパーオキシジカーボネート、ｔ−ブチルパーオキシアリルモノカーボネート、過酸化ベンゾイル、過酸化水素、過硫酸アンモニウム等が好ましい。
【００５８】
重合溶媒としては公知の溶媒を使用でき、例えば、エーテル（ジエチルエーテル、プロピレングリコールモノメチルエーテル等グリコールエーテル類などの鎖状エーテル、テトラヒドロフラン、ジオキサン等の環状エーテルなど）、エステル（酢酸メチル、酢酸エチル、酢酸ブチル、乳酸エチル、プロピレングリコールモノメチルエーテルアセテート等のグリコールエーテルエステル類など）、ケトン（アセトン、メチルエチルケトン、メチルイソブチルケトン、シクロヘキサノンなど）、アミド（Ｎ，Ｎ−ジメチルアセトアミド、Ｎ，Ｎ−ジメチルホルムアミドなど）、スルホキシド（ジメチルスルホキシドなど）、アルコール（メタノール、エタノール、プロパノールなど）、炭化水素（ベンゼン、トルエン、キシレン等の芳香族炭化水素、ヘキサン等の脂肪族炭化水素、シクロヘキサン等の脂環式炭化水素など）、これらの混合溶媒などが挙げられる。重合温度は、例えば３０〜１５０℃程度の範囲で適宜選択できる。  
【００５９】
重合により得られたポリマーは、沈殿又は再沈殿により精製できる。沈殿又は再沈殿溶媒は有機溶媒及び水の何れであってもよく、また混合溶媒であってもよい。沈殿又は再沈殿溶媒として用いる有機溶媒として、例えば、炭化水素（ペンタン、ヘキサン、ヘプタン、オクタンなどの脂肪族炭化水素；シクロヘキサン、メチルシクロヘキサンなどの脂環式炭化水素；ベンゼン、トルエン、キシレンなどの芳香族炭化水素）、ハロゲン化炭化水素（塩化メチレン、クロロホルム、四塩化炭素などのハロゲン化脂肪族炭化水素；クロロベンゼン、ジクロロベンゼンなどのハロゲン化芳香族炭化水素など）、ニトロ化合物（ニトロメタン、ニトロエタンなど）、ニトリル（アセトニトリル、ベンゾニトリルなど）、エーテル（ジエチルエーテル、ジイソプロピルエーテル、ジメトキシエタンなどの鎖状エーテル；テトラヒドロフラン、ジオキサンなどの環状エーテル）、ケトン（アセトン、メチルエチルケトン、ジイソブチルケトンなど）、エステル（酢酸エチル、酢酸ブチルなど）、カーボネート（ジメチルカーボネート、ジエチルカーボネート、エチレンカーボネート、プロピレンカーボネートなど）、アルコール（メタノール、エタノール、プロパノール、イソプロピルアルコール、ブタノールなど）、カルボン酸（酢酸など）、これらの溶媒を含む混合溶媒等が挙げられる。  
【００６０】
中でも、前記沈殿又は再沈殿溶媒として用いる有機溶媒として、少なくとも炭化水素（特に、ヘキサンなどの脂肪族炭化水素）を含む溶媒が好ましい。このような少なくとも炭化水素を含む溶媒において、炭化水素（例えば、ヘキサンなどの脂肪族炭化水素）と他の溶媒との比率は、例えば前者／後者（体積比；２５℃）＝１０／９０〜９９／１、好ましくは前者／後者（体積比；２５℃）＝３０／７０〜９８／２、さらに好ましくは前者／後者（体積比；２５℃）＝５０／５０〜９７／３程度である。  
【００６１】
高分子化合物の重量平均分子量（Ｍｗ）は、例えば１０００〜５０００００程度、好ましくは３０００〜５００００程度であり、分子量分布（Ｍｗ／Ｍｎ）は、例えば１．２〜２．５程度である。なお、前記Ｍｎは数平均分子量を示し、Ｍｎ、Ｍｗともにポリスチレン換算の値である。  
【００６２】
本発明の高分子化合物は、耐薬品性等の安定性が高く、有機溶剤に対する溶解性に優れ、しかも加水分解性及び加水分解後の水に対する溶解性に優れるため、種々の分野における高機能性ポリマーとして使用できる。
【００６３】
本発明のフォトレジスト組成物は、上記本発明により製造されたフォトレジスト用高分子化合物と光酸発生剤とレジスト用溶剤とを含む。フォトレジスト用樹脂組成物は、例えば、上記のようにして得られるフォトレジスト用ポリマー溶液に光酸発生剤を添加することにより調製できる。
【００６４】
光酸発生剤としては、露光により効率よく酸を生成する慣用乃至公知の化合物、例えば、ジアゾニウム塩、ヨードニウム塩（例えば、ジフェニルヨードヘキサフルオロホスフェートなど）、スルホニウム塩（例えば、トリフェニルスルホニウムヘキサフルオロアンチモネート、トリフェニルスルホニウムヘキサフルオロホスフェート、トリフェニルスルホニウムメタンスルホネートなど）、スルホン酸エステル［例えば、１−フェニル−１−（４−メチルフェニル）スルホニルオキシ−１−ベンゾイルメタン、１，２，３−トリスルホニルオキシメチルベンゼン、１，３−ジニトロ−２−（４−フェニルスルホニルオキシメチル）ベンゼン、１−フェニル−１−（４−メチルフェニルスルホニルオキシメチル）−１−ヒドロキシ−１−ベンゾイルメタンなど］、オキサチアゾール誘導体、ｓ−トリアジン誘導体、ジスルホン誘導体（ジフェニルジスルホンなど）、イミド化合物、オキシムスルホネート、ジアゾナフトキノン、ベンゾイントシレートなどを使用できる。これらの光酸発生剤は単独で又は２種以上組み合わせて使用できる。
【００６５】
光酸発生剤の使用量は、光照射により生成する酸の強度やポリマー（フォトレジスト用樹脂）における各繰り返し単位の比率などに応じて適宜選択でき、例えば、ポリマー１００重量部に対して０．１〜３０重量部、好ましくは１〜２５重量部、さらに好ましくは２〜２０重量部程度の範囲から選択できる。
【００６６】
レジスト用溶剤としては、前記重合溶媒として例示したグリコール系溶媒、エステル系溶媒、ケトン系溶媒、これらの混合溶媒などが挙げられる。これらのなかでも、プロピレングリコールモノメチルエーテル、プロピレングリコールモノメチルエーテルアセテート、乳酸エチル、メチルイソブチルケトン、メチルアミルケトン、シクロヘキサノン、これらの混合液が好ましく、特に、プロピレングリコールモノメチルエーテルアセテート単独溶媒、プロピレングリコールモノメチルエーテルアセテートとプロピレングリコールモノメチルエーテルとの混合溶媒、プロピレングリコールモノメチルエーテルアセテートと乳酸エチルとの混合溶媒、プロピレングリコールモノメチルエーテルアセテートとシクロヘキサノンとの混合溶媒などの、少なくともプロピレングリコールモノメチルエーテルアセテートを含む溶媒が好適に用いられる。
【００６７】
フォトレジスト組成物中のポリマー濃度は、例えば、３〜４０重量％程度である。フォトレジスト組成物は、アルカリ可溶性樹脂（例えば、ノボラック樹脂、フェノール樹脂、イミド樹脂、カルボキシル基含有樹脂など）などのアルカリ可溶成分、着色剤（例えば、染料など）などを含んでいてもよい。
【００６８】
こうして得られるフォトレジスト組成物を基材又は基板上に塗布し、乾燥した後、所定のマスクを介して、塗膜（レジスト膜）に光線を露光して（又は、さらに露光後ベークを行い）潜像パターンを形成し、次いで現像することにより、微細なパターンを高い精度で形成できる。
【００６９】
基材又は基板としては、シリコンウエハ、金属、プラスチック、ガラス、セラミックなどが挙げられる。フォトレジスト組成物の塗布は、スピンコータ、ディップコータ、ローラコータなどの慣用の塗布手段を用いて行うことができる。塗膜の厚みは、例えば０．０５〜２０μｍ、好ましくは０．１〜２μｍ程度である。
【００７０】
露光には、種々の波長の光線、例えば、紫外線、Ｘ線などが利用でき、半導体レジスト用では、通常、ｇ線、ｉ線、エキシマレーザー（例えば、ＸｅＣｌ、ＫｒＦ、ＫｒＣｌ、ＡｒＦ、ＡｒＣｌなど）などが使用される。露光エネルギーは、例えば１〜１０００ｍＪ／ｃｍ2、好ましくは１０〜５００ｍＪ／ｃｍ2程度である。
【００７１】
光照射により光酸発生剤から酸が生成し、この酸により、例えばフォトレジスト用高分子化合物の酸の作用によりアルカリ可溶となる繰り返し単位（酸脱離性基を有する繰り返し単位）のカルボキシル基等の保護基（脱離性基）が速やかに脱離して、可溶化に寄与するカルボキシル基等が生成する。そのため、水又はアルカリ現像液による現像により、所定のパターンを精度よく形成できる。
【実施例】
【００７２】
以下に、実施例に基づいて本発明をより詳細に説明するが、本発明はこれらの実施例により限定されるものではない。なお、化学式中のＥｔはエチル基を示す。ポリマーの重量平均分子量（Ｍｗ）及び数平均分子量（Ｍｎ）は、屈折率系（ＲＩ）を用い、テトラヒドロフラン溶媒を用いたＧＰＣ測定により求めた標準ポリスチレン換算値を示す。ＧＰＣは、昭和電工株式会社製カラム「ＫＦ−８０６Ｌ」を３本直列につないだものを使用し、カラム温度４０℃、ＲＩ温度４０℃、テトラヒドロフラン流速０．８ｍｌ／分の条件で行った。
【００７３】
実施例１
下記高分子化合物の合成
【００７４】
【化７】
0004976229.tif 000011
還流管、撹拌子、３方コック、温度計を備えた丸底フラスコに、窒素雰囲気下、プロピレングリコールモノメチルエーテルアセテート（ＰＧＭＥＡ）３５．７ｇ、及びプロピレングリコールモノメチルエーテル（ＰＧＭＥ）２３．８ｇを入れて温度を８０℃に保ち、撹拌しながら、２−メチル−２−メタクリロイルオキシアダマンタン１２．２３ｇ、５−メタクリロイルオキシ−３−オキサトリシクロ［４．２．１．０4,8］ノナン−２−オン１１．６０ｇ、１−ヒドロキシ−３−メタクリロイルオキシアダマンタン６．１７ｇ、ジメチル２，２′−アゾビスイソブチレート［和光純薬工業（株）製、商品名「Ｖ−６０１」］１．８０ｇ、ＰＧＭＥＡ６６．３ｇ及びＰＧＭＥ４４．２ｇを混合したモノマー溶液を６時間かけて一定速度で滴下した。滴下終了後、さらに２時間撹拌を続けた。重合反応終了後、得られた反応溶液を孔径０．１μｍのフィルターでろ過した後、該反応溶液の７倍量のヘキサンと酢酸エチルの９：１（体積比；２５℃）混合液中に撹拌しながら滴下した。生じた沈殿物を濾別し、得られた湿結晶を固形分１５重量％となるようにプロピレングリコールモノメチルエーテルアセテート（ＰＧＭＥＡ）を添加し、撹拌して溶解した。得られた溶液を２０ｔｏｒｒ（＝２．６７Ｐａ）の圧力で濃縮した。固形分が約４０重量％となった時点で濃縮を停止し、ＰＧＭＥＡ及びＰＧＭＥを添加して、ポリマー濃度１０重量％のＰＧＭＥＡ／ＰＧＭＥ（重量比６／４）溶液を調製した。この溶液を６０℃で８時間加熱し２５℃まで空冷した後に、孔径０．１μｍのフィルターでろ過することによりポリマー溶液を得た。得られたポリマーをＧＰＣ分析したところ、Ｍｗ（重量平均分子量）が８９００、分子量分布（Ｍｗ／Ｍｎ）が１．９０であった。
【００７５】
実施例２
下記高分子化合物の合成
【００７６】
【化８】
0004976229.tif 000012
実施例１の３つのモノマーを１−（１−メタクリロイルオキシ−１−メチルエチル）アダマンタン１２．８９ｇ、５−メタクリロイルオキシ−３−オキサトリシクロ［４．２．１．０4,8］ノナン−２−オン１０．９２ｇ、１，３−ジヒドロキシ−５−メタクリロイルオキシアダマンタン６．２０ｇへ変更した以外は実施例１と同様な操作を行い、ポリマー溶液を得た。得られたポリマーをＧＰＣ分析したところ、Ｍｗ（重量平均分子量）が８５００、分子量分布（Ｍｗ／Ｍｎ）が１．８７であった。
【００７７】
実施例３
下記高分子化合物の合成
【００７８】
【化９】
0004976229.tif 000013
実施例１の３つのモノマーを１−（１−メタクリロイルオキシ−１−メチルエチル）シクロヘキサン１１．２９ｇ、５−メタクリロイルオキシ−３−オキサトリシクロ［４．２．１．０4,8］ノナン−２−オン１１．９４ｇ、１，３−ジヒドロキシ−５−メタクリロイルオキシアダマンタン６．７７ｇへ変更した以外は実施例１と同様な操作を行い、ポリマー溶液を得た。得られたポリマーをＧＰＣ分析したところ、Ｍｗ（重量平均分子量）が９１００、分子量分布（Ｍｗ／Ｍｎ）が１．９５であった。
【００７９】
実施例４
下記高分子化合物の合成
【００８０】
【化１０】
0004976229.tif 000014
実施例１の３つのモノマーを１−（１−メタクリロイルオキシ−１−メチルエチル）シクロヘキサン１１．４５ｇ、５−メタクリロイルオキシ−３−オキサトリシクロ［４．２．１．０4,8］ノナン−２−オン１２．１１ｇ、１−ヒドロキシ−３−メタクリロイルオキシアダマンタン６．４４ｇへ変更した以外は実施例１と同様な操作を行い、ポリマー溶液を得た。得られたポリマーをＧＰＣ分析したところ、Ｍｗ（重量平均分子量）が９４００、分子量分布（Ｍｗ／Ｍｎ）が１．９８であった。
【００８１】
実施例５
下記高分子化合物の合成
【００８２】
【化１１】
0004976229.tif 000015
実施例１の３つのモノマーを１−（１−メタクリロイルオキシ−１−メチルエチル）アダマンタン１２．５２ｇ、１−フロロ−５−メタクリロイルオキシ−３−オキサトリシクロ［４．２．１．０4,8］ノナン−２−オン１１．４６ｇ、１，３−ジヒドロキシ−５−メタクリロイルオキシアダマンタン６．０２ｇへ変更した以外は実施例１と同様な操作を行い、ポリマー溶液を得た。得られたポリマーをＧＰＣ分析したところ、Ｍｗ（重量平均分子量）が８３００、分子量分布（Ｍｗ／Ｍｎ）が１．８３であった。
【００８３】
実施例６
下記高分子化合物の合成
【００８４】
【化１２】
0004976229.tif 000016
実施例１の３つのモノマーを１−（１−メタクリロイルオキシ−１−メチルエチル）シクロヘキサン１０．９４ｇ、１−フロロ−５−メタクリロイルオキシ−３−オキサトリシクロ［４．２．１．０4,8］ノナン−２−オン１２．５０ｇ、１，３−ジヒドロキシ−５−メタクリロイルオキシアダマンタン６．５６ｇへ変更した以外は実施例１と同様な操作を行い、ポリマー溶液を得た。得られたポリマーをＧＰＣ分析したところ、Ｍｗ（重量平均分子量）が８８００、分子量分布（Ｍｗ／Ｍｎ）が１．８５であった。
【００８５】
実施例７
下記高分子化合物の合成
【００８６】
【化１３】
0004976229.tif 000017
実施例１の３つのモノマーを１−（１−メタクリロイルオキシ−１−メチルエチル）アダマンタン１１．５９ｇ、１−トリフロロメチル−５−メタクリロイルオキシ−３−オキサトリシクロ［４．２．１．０4,8］ノナン−２−オン１２．８３ｇ、１，３−ジヒドロキシ−５−メタクリロイルオキシアダマンタン５．５８ｇへ変更した以外は実施例１と同様な操作を行い、ポリマー溶液を得た。得られたポリマーをＧＰＣ分析したところ、Ｍｗ（重量平均分子量）が７８００、分子量分布（Ｍｗ／Ｍｎ）が１．７９であった。
【００８７】
実施例８
下記高分子化合物の合成
【００８８】
【化１４】
0004976229.tif 000018
実施例１の３つのモノマーを１−（１−メタクリロイルオキシ−１−メチルエチル）−３−メチルシクロヘキサン１０．５０ｇ、１−トリフロロメチル−５−メタクリロイルオキシ−３−オキサトリシクロ［４．２．１．０4,8］ノナン−２−オン１３．５９ｇ、１，３−ジヒドロキシ−５−メタクリロイルオキシアダマンタン５．９１ｇへ変更した以外は実施例１と同様な操作を行い、ポリマー溶液を得た。得られたポリマーをＧＰＣ分析したところ、Ｍｗ（重量平均分子量）が８０００、分子量分布（Ｍｗ／Ｍｎ）が１．８１であった。
【００８９】
実施例９
下記高分子化合物の合成
【００９０】
【化１５】
0004976229.tif 000019
実施例１の３つのモノマーを２−メチル−２−メタクリロイルオキシアダマンタン１１．７２ｇ、１−シアノ−５−メタクリロイルオキシ−３−オキサトリシクロ［４．２．１．０4,8］ノナン−２−オン１２．３７ｇ、１−ヒドロキシ−３−メタクリロイルオキシアダマンタン５．９１ｇへ変更した以外は実施例１と同様な操作を行い、ポリマー溶液を得た。得られたポリマーをＧＰＣ分析したところ、Ｍｗ（重量平均分子量）が８７００、分子量分布（Ｍｗ／Ｍｎ）が１．８２であった。
【００９１】
実施例１０
下記高分子化合物の合成
【００９２】
【化１６】
0004976229.tif 000020
実施例１の３つのモノマーを１−（１−メタクリロイルオキシ−１−メチルエチル）アダマンタン１２．３８ｇ、１−シアノ−５−メタクリロイルオキシ−３−オキサトリシクロ［４．２．１．０4,8］ノナン−２−オン１１．６７ｇ、１，３−ジヒドロキシ−５−メタクリロイルオキシアダマンタン５．９５ｇへ変更した以外は実施例１と同様な操作を行い、ポリマー溶液を得た。得られたポリマーをＧＰＣ分析したところ、Ｍｗ（重量平均分子量）が８１００、分子量分布（Ｍｗ／Ｍｎ）が１．８０であった。
【００９３】
実施例１１
下記高分子化合物の合成
【００９４】
【化１７】
0004976229.tif 000021
実施例１の３つのモノマーを１−（１−メタクリロイルオキシ−１−メチルエチル）シクロヘキサン１０．８１ｇ、１−シアノ−５−メタクリロイルオキシ−３−オキサトリシクロ［４．２．１．０4,8］ノナン−２−オン１２．７１ｇ、１，３−ジヒドロキシ−５−メタクリロイルオキシアダマンタン６．４８ｇへ変更した以外は実施例１と同様な操作を行い、ポリマー溶液を得た。得られたポリマーをＧＰＣ分析したところ、Ｍｗ（重量平均分子量）が８９００、分子量分布（Ｍｗ／Ｍｎ）が１．８８であった。
【００９５】
実施例１２
下記高分子化合物の合成
【００９６】
【化１８】
0004976229.tif 000022
実施例１の３つのモノマーを１−（１−メタクリロイルオキシ−１−メチルエチル）シクロヘキサン１０．９６ｇ、１−シアノ−５−メタクリロイルオキシ−３−オキサトリシクロ［４．２．１．０4,8］ノナン−２−オン１２．８９ｇ、１−ヒドロキシ−３−メタクリロイルオキシアダマンタン６．１６ｇへ変更した以外は実施例１と同様な操作を行い、ポリマー溶液を得た。得られたポリマーをＧＰＣ分析したところ、Ｍｗ（重量平均分子量）が９１００、分子量分布（Ｍｗ／Ｍｎ）が１．９１であった。
【００９７】
実施例１３
下記高分子化合物の合成
【００９８】
【化１９】
0004976229.tif 000023
実施例１の３つのモノマーを１−（１−メタクリロイルオキシ−１−メチルエチル）−３−メチルシクロヘキサン１１．２６ｇ、１−シアノ−５−メタクリロイルオキシ−３−オキサトリシクロ［４．２．１．０4,8］ノナン−２−オン１２．４１ｇ、１，３−ジヒドロキシ−５−メタクリロイルオキシアダマンタン６．３３ｇへ変更した以外は実施例１と同様な操作を行い、ポリマー溶液を得た。得られたポリマーをＧＰＣ分析したところ、Ｍｗ（重量平均分子量）が８８００、分子量分布（Ｍｗ／Ｍｎ）が１．８８であった。
【００９９】
比較例１−１３
実施例の番号に対応した比較例について、実施例における６０℃、８時間の加熱処理を行わない以外は実施例と同様の操作を行った。
【０１００】
ろ過性評価試験
実施例および比較例で得られたポリマー溶液を、固形分濃度５重量％、溶媒組成ＰＧＭＥＡ／ＰＧＭＥ（重量比６／４）になるように調製し、１日間および１０日間２５℃で放置した。その後、調整したポリマー溶液５０ｇを、孔径０．０２μｍ のフィルターを装着したステンレスホルダー（アドバンテック東洋製、ＫＳＴ−４７）に入れ、０．１５ＭＰａの圧力でろ過し、その性能を評価した。
【０１０１】
ろ過性の結果は表１に示した。ポリマー溶液が詰まりなくろ過できたものは○、途中詰まってろ過できなくなるものは×で示した。
【０１０２】
【表１】
0004976229.tif 000024